(57)【特許請求の範囲】
【請求項１】
紫外線に曝露される物質に適用した後に紫外線硬化性である、塗料組成物の製造方法であって、
ａ）アセトアセチル官能性基を有するビニルポリマーを該アセトアセチル基をエナミンに変換するのに十分な量のアンモニア若しくは一級アミンと混合し、
ｂ）該混合物を該反応が平衡になるのに十分な時間貯蔵し、
ｃ）ｐＨを９〜９．５に上昇するのに十分な量のアンモニア若しくは一級アミンを添加し、そして
ｄ）塗料組成物を物質に適用するまでｐＨを９〜９．５に維持する
ことを含む、塗料組成物の製造方法。
【請求項２】
紫外線に曝露される物質に適用した後に紫外線硬化性である、塗料組成物の製造方法であって、
ａ）アセトアセチル官能性基を有するビニルポリマーを該アセトアセチル基をエナミンに変換するのに十分な量のアンモニア若しくは一級アミンと混合し、
ｂ）該混合物を該反応が平衡になるのに十分な時間貯蔵し、
ｃ）ｐＨを９．５に上昇するのに十分な量のアンモニア若しくは一級アミンを添加し、そして
ｄ）塗料組成物を物質に適用するまでｐＨを９．５に維持する
ことを含む、塗料組成物の製造方法。
【請求項３】
請求項１に従って製造された塗料組成物を物質に適用すること及び塗布した物質を、所望の硬化を生じるのに十分な時間紫外線に曝露することを特徴とする、表面に硬化塗膜を製造する方法。
【請求項４】
ａ）アセトアセチル官能性基を有するビニルポリマーを該アセトアセチル基をエナミンに変換するのに十分な量のアンモニア若しくは一級アミンと混合すること、
ｂ）該混合物を反応が平衡になるのに十分な期間貯蔵すること、
ｃ）少くともｐＨを９〜９．５に上昇させるのに十分な量のアンモニア若しくは一級アミンを添加すること、及び
ｄ）塗料組成物を物質に適用するまでｐＨを９〜９．５に維持すること、
ｅ）塗料組成物を物質に適用すること、
ｆ）物質上の該塗料組成物を太陽光線に曝露すること
を特徴とするアセトアセチル基を含むビニルポリマーからエクステリア塗料組成物を製造する方法であって、該塗料組成物は太陽光線に曝露した時硬化の速度が上昇する該塗料組成物の製造方法。
【請求項５】
請求項１の方法により調製される塗料組成物。
【請求項６】
水性媒体中のアセトアセチル官能性ポリマー、並びにアセトアセチル官能性基及び共重合化酸基に基づいて１モル超のアンモニア若しくは一級アミンを含み、塗料組成物がｐＨ９〜９．５を有する、加速された太陽光硬化を示すアセトアセチル官能性基を含むビニルポリマーから製造したエクステリア塗料組成物。
【請求項７】
アセトアセチル基とアンモニア若しくは一級アミンとの反応生成物であるエナミン官能性基を有するビニルポリマーを含み、塗料組成物がｐＨ９〜９．５を有するエクステリア塗料組成物。
【請求項８】
塗料組成物のｐＨが９．５である請求項７の塗料組成物。
【請求項９】
該ポリマーが未変換アセトアセチル基を実質的に持たない請求項７の塗料組成物。
【請求項１０】
該ポリマーが未変換アセトアセチル基を実質的に持たない請求項８の塗料組成物。
【請求項１１】
ａ）アセトアセチル官能性基を該アセトアセチル基をエナミンに変換するのに十分な量のアンモニア若しくは一級アミンと混合すること、
ｂ）該混合物を反応が平衡になるのに十分な期間貯蔵すること、
ｃ）該ｐＨを９〜９．５に上昇させるのに十分な量のアンモニア若しくは一級アミンを添加すること、及び
ｄ）塗料組成物を物質に適用するまで、該ｐＨを９〜９．５に維持すること、
ｅ）該塗料組成物を物質に適用すること、
ｆ）該塗料組成物を可視光照射に曝露すること
を特徴とする改良されたエクステリア耐性を有する塗膜の製造方法。
【請求項１２】
ａ）アセトアセチル官能性基を有するビニルポリマーを該アセトアセチル基をエナミンに変換するのに十分な量のアンモニア若しくは一級アミンと混合し、
ｂ）該混合物を反応が平衡になるのに十分な期間混合物を貯蔵し、
ｃ）ｐＨを９〜９．５に上昇するのに十分な量のアンモニア若しくは一級アミンを添加し、そして
ｄ）塗料組成物を物質に適用するまでｐＨを９〜９．５に維持し、
ｅ）該塗料組成物を物質に適用し、
ｆ）該塗料組成物を可視光照射に曝露することを特徴とする、塗膜を製造する方法。
【発明の詳細な説明】
【０００１】
【産業上の利用分野】
本発明は塗料組成物の光アシスト硬化方法に関する。特に、塗料組成物に塗料組成物の硬化速度を増強するのに十分なエナミン量を付与して、紫外線（「ＵＶ」）又は太陽光線にさらされた塗料組成物の塗膜特性発現速度を改良する方法に関する。
【０００２】
【従来の技術】
迅速に硬化すること、特に例えばプリント（ｐｒｉｎｔ）及びブロック（ｂｌｏｃｋ）耐性及び良好な耐候性（ｗｅａｔｈｅｒｉｎｇ）のような好ましい表面特性を進展させることは、塗料組成物にとって有利である。エマルジョン重合ラテックスポリマーコーティングバインダーを含む塗料組成物の特別な場合に、柔軟なバインダーポリマー、即ち低ガラス転移温度（Ｔｇ）を有するポリマーのニーズがあり、容易にフィルムの形成ができるとともに、表面硬化、プリント耐性、屋外耐性等より硬いポリマーの特性のニーズがある。この問題は、フィルムが形成された後、迅速に硬化する塗料用バインダーを用いることによって解決することができ、これによって塗膜特性の有利なレベルを達成することができる。
【０００３】
本発明の方法は、コーティングの硬化速度を増強するのに十分なエナミン量を塗料組成物に付与することによって、紫外線（「ＵＶ」）又は太陽光線に曝露された塗料組成物の塗膜特性発現速度の改良方法を提供する。
【０００４】
米国特許Ｎｏ．４，９０８，２２９は、放射架橋ポリマーを含む物品の形成方法及びその方法により製造された物品を開示している。
【０００５】
【化１】
0003611587.tif 000002
【０００６】（式中、Ｒ１  は、２価ラジカルであり、そしてＸはオルガノアシル及びシアノから成る群から選ばれる）を有するペンダント官能性基を含むポリマーが、約１０−３から約４００ｎｍの範囲の波長を有する放射線への曝露により架橋される。４つのラテックスサンプルのｐＨがＵＶ硬化に先立ち、ｐＨ２、４、６及び８に調整された実験が記述されている。
【０００７】米国特許第４８１２５４１は、アセトアセトキシエチルメタアクリレート、Ｎ−ビニルラクタムモノマー及びグリシジルモノマーを含む高速感圧接着剤（ｈｉｇｈ  ｐｅｒｆｏｒｍａｎｃｅ  ｐｒｅｓｓｕｒｅ−ｓｅｎｓｉｔｉｖｅ  ａｄｈｅｓｉｖｅ）を開示する。熱、化学線又はエレクトロンビーム照射を用いた重合後架橋（ｐｏｓｔ−ｐｏｌｙｍｅｒｉｚａｔｉｏｎ）が開示されている。
【０００８】
日本公告特許出願第０１−２２９２４２号は、アセトアセチル基、エチレン性不飽和化合物及び光重合開始剤を含むアクリル樹脂から成るベースポリマーから成る光感応性樹脂組成物を開示する。
【０００９】
日本公告特許出願第Ｎｏ．６１−１４１７３は、耐水アセトアセテート基含有水可溶ポリマーの製造方法であって、このポリマーを紫外線で照射することを特徴とする前記方法を開示する。
【００１０】
塗料組成物の硬化率を増強するのに十分なエナミン量を塗料組成物に付与して、紫外線（「ＵＶ」）又は太陽光線に曝露することによって塗料組成物の塗膜特性発現度を改良する方法は、どのような文献にも開示されていない。
【００１１】
本発明の目的のひとつは、表面に施用後、迅速に良好な表面特性を増加させる、太陽光線にさらされる塗料組成物を硬化する方法を提供することである。本発明の他の目的のひとつは、工業的ＵＶ硬化用途に使用されうる塗料組成物の硬化方法を提供することである。
【００１２】
【課題を解決するための手段】
塗料組成物の硬化速度を増加するのに十分なエナミンを塗料組成物に付与することにより、紫外線（「ＵＶ」）又は太陽光線にさらされる塗料組成物の特性発現率の改良方法を提供する。本発明は、例えば、アンモニア若しくは一級アミンによる処理により、実質的に全てのアセトアセチル基がエナミン官能性に変換された、アセトアセチル基を有するポリマーから製造された急速硬化塗料組成物を提供する。製造された塗料組成物は、エナミンに変換されなかったアセトアセチル官能性ポリマーを含む塗料組成物よりも、太陽光線若しくは紫外線下、すばやく硬化する。
【００１３】
一例において、本発明は、太陽光線にさらされる表面に施用する塗料組成物を提供する。本塗料組成物は、太陽光線にさらされたとき急速に硬化し、例えば、屋外での照射による増強された光沢の保持により証明されるように、プリント耐性及び屋外耐久性のような表面耐性特性の初期の進展を改良する。太陽スペクトルの作用部分は、約２９５ｎｍから約４００ｎｍの波長であると思われる。
【００１４】
他の例では、本発明は工業的放射線硬化手法で使用される改良塗料組成物を提供する。
【００１５】
もうひとつの例では、本発明は、アセトアセチル官能性ポリマーからの液体塗料組成物を製造する方法を提供し、これは、本方法により製造されなかったアセトアセチルポリマー塗料組成物よりも太陽光線下迅速に硬化する。
【００１６】本発明者等は一面において、アセトアセチル官能性ポリマーが、過剰の化学量論量のアンモニア若しくは一級アミンで処理されてエナミンを形成する際、未処理の同じアセトアセチル官能性ポリマーのサンプルよりも紫外線曝露下で、より迅速に反応することを見出した。アセトアセチル官能性基のエナミン型を含むポリマーは、急速に低下する膨張率及び可溶フラクションの急速な低下のような硬化を示す特性のより急速な進展を示す。このことは、エナミン官能性ポリマーの太陽光−誘起硬化が、対応するアセトアセチル官能性ポリマーの太陽光−透導硬化よりもより迅速に進行することを示している。
【００１７】
エナミン
前述したように、この技術の主要な用途は、水性溶媒中に分散若しくは溶解したビニルポリマーの硬化に向けられている。不幸なことに、ペンダントアセトアセテートを含むビニルポリマーは、特に熱、エージングにより、水中で加水分解しがちである。この加水分解は、ほとんどどのようなｐＨでも生じ、その結果アセト酢酸を生じる。
【００１８】
【化２】
0003611587.tif 000003
【００１９】
これは分解してアセトンと二酸化炭素になる。同時出願中の米国特許出願第０７／６３３，３０２号では、本発明者等は、この水性アセトアセテートポリマーを、製造及び中和後、１モル当量のアンモニア又はエタノールアミン、メチルアミン、イソプロピルアミン、又はジグリコールアミンのような一級アミンによって処置することによって、この問題を除去できることを開示している。
【００２０】
普通、エナミン形成用の該１モル当量を添加する前に、該ポリマーをまず塩基性ｐＨ、好ましくは９より大きいｐＨに中和する。これらの条件下エナミンが形成される。該エナミンを形成する反応は一般的に温度とともに増加する形成速度を有している。一般的に、エナミン形成は２４時間以内に完結する。別法として、ｐＨを約９に上げ、システムを平衡にし、そしてｐＨを再度９に調整し、エナミン形成により消費されたアミンを置換する。エナミンは加水分解に安定である。
【００２１】
【化３】
0003611587.tif 000004
【００２２】
使用するアンモニア若しくはアミン量は、ポリマー中のアセトアセテート及び共重合された酸の量に少くとも等量である。ｔ−ブチルアミンのようなステリックにヒンダーされた一級アミン及びアニリンのような芳香族アミンは不完全なエナミン形成をするため適当ではない。このエナミン形成は可逆的反応であり、アンモニア若しくはアミン蒸発物であるペンダントアセトアセテートがフィルム中でゆっくり再ジェネレート（ｒｅｇｅｎｅｒａｔｅ）する際、（しかしその前ではないとき）、エナミン組成物の硬化が生じた。このウェットな組成物は、アミン／アンモニアが蒸発できない条件（例えば、閉じた容器）下では全く貯蔵安定である。
【００２３】
他の別の例では、等量のペンダントエナミンを含むビニルポリマーは、適当なアミン及びアセトアセテートモノマーから由来した事前形成されたエナミンモノマーから官能的に形成できる。この場合、ｐＨは、エナミンブロックのアセトアセテートへの加水分解を避けるために、重合期間中アルカリ側に保つ必要がある。
【００２４】
塗料組成物を製造する普通の方法は、アセトアセチル官能性ポリマーをアンモニア若しくはアミンと処理し、その後、この組成物を平衡に放置する。アンモニア若しくはアミン反応物がエナミン形成反応で消費された時、組成物のｐＨは下がる。我々はこのｐＨをアンモニア若しくは一級アミンで約８．５に再調整することにより、硬化速度を改良することを見出した。好ましくは、ｐＨを約９、より好ましくは約９．５に調整する。
【００２５】
一級アミンはｐＨを約９．５に調整するのに使用できるが、ｐＨ９．５でアンモニアを更に追加することは、ｐＨを上昇しないこと及びその代りアンモニア塩形成をもたらすことから推奨されない。太陽光線は、これらの塗料組成物での硬化の迅速な発現を促進し、新たに適用された塗膜は、塗膜を損傷したり除去し又は外観を損なう力に弱い期間を短縮する。
【００２６】
ベンゾフェノンのような光開始剤を硬化速度をより強化するのに使用することができる。本塗料組成物及び本発明による方法は太陽光線照射下急速に表面硬化を発現する外部塗料組成物を製造するのに使用できる。表面硬化は、例えば屋外曝露後若しくはシュミレートされた屋外曝露後の外部塗料組成物が元の光沢を高く維持するによって証明できるように、改善された溶媒耐性及び強化された屋外耐久性を提供することを目的としている。このような塗料組成物には、入射太陽光線にさらされるエクステリアのハウスペイント、マスチック、コークスのような建築用塗料組成物、及び野ざらしの橋の鉄骨、屋外タンク等のような金属の産業用メンテナンス塗料組成物を含む。又、例えばビルや自動車のような構造の内部で部分的若しくは全体的であれ、入射太陽光線にさらされる塗料組成物を含む。
【００２７】
本組成物及び方法は産業用紫外線硬化にも有用である。
本組成物は波長約２００ｎｍと約４００ｎｍの間の紫外線照射源を用いて硬化しうる。
【００２８】
ポリマー
本発明で明いられる有用なポリマーとしては、反応に利用しうるアセトアセチル基を有するビニル添加ポリマーである。一般的には、アセトアセチル基はアセトアセテート部位に結合する有機２価基Ｒ１  を経るか、又は、２つのアセトアセテート基を有する３価有機基Ｒ２  によりポリマー骨格に結合する。
【００２９】
【化４】
0003611587.tif 000005
【００３０】
このアセトアセテート官能性ポリマーは当業界公知の方法により製造しうる。好ましい一方法は、アセトアセテート官能性モノマーの重合若しくは共重合である。好ましいモノマーは、本明細書を通じてＡＡＥＭと表わされ、以下に示すアセトアセトキシエチルメタアクリレートである。
【００３１】
【化５】
0003611587.tif 000006
【００３２】
アセトアセテート官能性を導入するのに有用な他のモノマーの例は、アセトアセトキシエチルアクリレート、アセトアセトキシプロピルメタアクリレート、アリルアセトアセテート、アセトアセトキシブチルメタアクリレート、２，３−ジ（アセトアセトキシ）プロピルメタアクリレート等である。一般的には、どのような重合しうるヒドロキシ官能性モノマーもジケテン若しくは他の適当なアセトアセチル化剤（例えば、Ｃｏｍｐａｒｉｓｏｎ  ｏｆ  Ｍｅｔｈｏｄｓ  ｆｏｒｔｈｅ  Ｐｒｅｐａｒａｔｉｏｎ  ｏｆ  Ａｃｅｔｏａｃｅｔｙｌａｔｅｄ  Ｃｏａｔｉｎｇ  Ｒｅｓｉｎｓ，Ｗｉｔｚｅｍａｎ，Ｊ．Ｓ．；Ｄｅｌｌ  Ｎｏｔｔｉｎｇｈｃｅｍ，Ｗ．；Ｄｅｌ  Ｒｅｃｔｏｒ，Ｆ．Ｊ．Ｃｏａｔｉｎｇｓ
Ｔｅｃｈｎｏｌｏｇｙ；Ｖｏｌ６２，１９９０，１０１（及びそこに含まれている文献）参照）による反応によって対応するアセトアセテートに変換しうる。
【００３３】
本発明のビニルポリマーは、しばしばアセトアセテート官能性モノマーと他のモノマーとのコポリマーである。有用コモノマーの例は、単純なオレフィン、例えば、エチレン；アルキルアクリレート若しくはメタアクリレートでアルキル基が１から２０炭素原子（より好ましくは、１から８炭素原子）を有する、ビニルアセテート、アクリル酸、メタアクリル酸、アクリロニトリル、スチレン、イソボルニルメタアクリレート、アクリルアミド、ヒドロキシエチルアクリレート及びメタアクリレート、ヒドロキシプロピルメタアクリレート及びアクリレート、Ｎ−ビニルピロリジノン、ブタジエン、イソプレン、ビニルハライド、例えば、ビニルクロリド及びビニリデンクロリド、アルキルマレエート、アルキルフマレート、フマール酸、マレイン酸、イタコン酸等である。
【００３４】
低レベルのジビニル若しくはポリビニルモノマー、例えば、グリコールポリアクリレート、アリルメタアクリレート、ジビニルベンゼン等をラテックス粒子中に制御量のゲルを導入することは可能であり、時として望ましい。しかし、これを行なう場合、フィルム形成の質が損なわれることがないよう了解しておくことが重要である。
又は、米国特許第４，９６０，９２４号に開示されたようにアセトアセテート官能性メルカプタンによって鎖の終末部に導入されたアセトアセテート官能性を有するポリマーを本発明に使用することができる。
【００３５】
アセトアセテート−官能性ポリマーは、ポリマーの重量に基づいて約０．５％から１００重量％のアセトアセテート−官能性モノマーを含むことができる。いかなる場合でも、必要なアセトアセテート官能性モノマー量は、特定の最終用途に必要な目的とする硬化の程度に応じてケースバイケースで変化する。好ましくは、アセトアセテート−官能性ポリマーは、ポリマーの重量に基づいて約０．５重量％から約２０重量％のアセトアセテート−官能性モノマーを含むことができる。
【００３６】
分子量約１０００から１００万以上のポリマーを使用できる。低い分子量のポリマーは、有用な硬化を達成するため充分に多量のアセトアセテートを含む必要がある。例えば、分子量１０，０００以下のＡＡＥＭのコポリマーは普通３０％以上のＡＡＥＭを含む。一般的には、ビニルポリマーは、フリーラジカル開始剤及び適当な熱を用いて、適当なフリーラジカル重合法により、水中で分散若しくはエマルジョンポリマーとして製造する。フィルム形成ポリマーが要求されて以来、有用なエマルジョンポリマーは、６０℃以下のＴｇを有する。これは、これらのポリマーが、十分なコアレセント（ｃｏａｌｅｓｃｅｎｔ）を有して、周囲温度下良好な品質のフィルムを形成するからである。もし、可溶性ポリマーがフィルム形成プロセス中で使用される場合、より高いガラス転移温度のポリマーが容易に用いられる。これは、それらが溶媒蒸発により直接フィルム形成するからである。フィルム形成プロセスは塗料業界で良く知られており、詳細にはＪ．Ｂｅｎｔｌｅｙ（“Ｏｒｇａｎｉｃ Ｆｉｌｍ Ｆｏｒｍｅｒｓ”Ｐｏｉｎｔ ａｎｄ Ｓｕｒｆａｃｅ Ｃｏａｔｉｎｇｓ，Ｒ．Ｌａｍｂｏｕｒｎｅ（編集）、Ｊｏｈｎ Ｗｉｌｅｙ及びＳｏｎｓ，Ｎｅｗ Ｙｏｒｋ，Ｎ．Ｙ．，１９８７）によって記述されている。
【００３７】
ポリマー製造
本発明の一面において、水性媒体中での重合、及び特に、水性エマルジョン重合がポリマーを製造するのに使用される。従来の界面活性剤（例えば、アニオン性及び／又は非イオン性エマルシファイア、例えば、アルカリ若しくはアンモニウムアルキルスルフェート、アルキルスルホン酸、及び脂肪酸、オキシエチル化アルキルフェノール等）を使用しうる。使用する界面活性剤量は、通常、全モノマー重量に基づいて、０．１重量％から６重量％である。熱又はレドックスイニシエーションプロセスを使用しうる。従来のフリーラジカルイニシエーター（ハイドロジェン  ペルオキシド、ｔ−ブチルヒドロペルオキシド、アンモニウム及び／又はアルカリペルスルフェート等）；普通、全モノマー重量に基づいて０．０５から３．０重量％が用いられる。
【００３８】適当な還元剤（例えば、イソアスコルビン酸、ナトリウムビスルフィト）とカップルした同様な開始剤を用いるレドックスシステムを同様なレベルで使用できる。例えば、メルカプタン（例えば、ｎ−オクチルメルカプタン、ｎ−ドデシルメルカプタン、ブチル若しくはメチルメルカプタンプロピオネート、メルカプトプロピオン酸、全モノマー重量に基づいて０．０５から６重量％）のようなチェーントランスファー剤を使用できる。
【００３９】本発明は又、溶媒−可溶又は水−可溶ポリマーを用いて実施することができる。この場合、もしモノマー混合物が水−可溶であればポリマーは水中で直接製造でき、逆に、重合溶媒は、イソプロパノール、ブチルセロソルブ、プロピレングリコール等の水混和性溶媒でも良い。この場合、水は重合混合物中に含んでも良いし、又は、重合が完了した後、添加しても良い。いくつかの場合には、ポリマーは、キシレン若しくはトルエンのような従来の有機溶媒中で製造される。水とともに又は水なしで有機溶媒を用いる場合、アゾ−ビス−イソブチロニトリル、ｔ−ブチル−ペルオクトエート又はベンジルペルオキシドのような可溶有機フリーラジカル開始剤を用いることが便利であり、どのような熱もスムーズな共重合を確保するのに便利である。
【００４０】
もう一つの例では、アルカリ−可溶ポリマーは、十分なアクリル若しくはメタアクリル酸又は他の重合可能な酸モノマー（通常、１０％より大）を有するビニルエマルジョンポリマーを作り、このエマルジョンポリマーをアンモニア若しくは他の塩基の添加によって溶解することによって製造される。この種のアルカリ可溶ポリマーは、従来の分散ポリマー、好ましくは、ペンダントアセトアセテート官能性も有する分散ポリマーとのブレンドとして有利に使用できる。この種のシステムはフリーラジカルフラックスにさらされると共−硬化（ｃｏ−ｃｕｒｅ）できる。アルカリ−可溶樹脂とラテックスポリマーとのブレンドは、光沢及びレオロジーの特に有利な特性を有し、塗料及び印刷インク用に有用である。
【００４１】本発明のもうひとつの例では、水性分散剤は２つの少くとも相互に非相溶性（ｉｎｃｏｍｐａｔｉｂｌｅ）コポリマーでできている。これらの相互に不適合なコポリマーは以下の形態的コンフィギュレーション（ｃｏｎｆｉｇｕｒａｔｉｏｎ）、例えば、コア／シェル、コアを不完全にカプセル化するシェル相を有するコア／シェル粒子、コア多様性を有するコア／シェル粒子、相互侵入ネットワーク粒子等で存在することができる。これら全ての場合に、粒子の表面エリアの主要部は、少くとも一つの外部相により占められ、そして粒子の内部は、少くとも一つの内部相により占められる。２つのポリマー組成物の相互非相溶性は、業界で知られた種々の方法で決定することができる。例えば、染色技術を用いて、相の外観間の差異を強調するスキャニング電子顕微鏡の使用はそのような技術のひとつである。
【００４２】
このような分散を製造するのに用いられたエマルジョン重合法は業界で周知である。アリルメタアクリレートのような架橋モノマーの少量を用いた、コア中にシーケンシャル重合方法によって、いくつかの架橋若しくはゲル構造を導入することはしばしば有利である。わずかに架橋されたコアはフィルム形成に副次的効果を与えず、いくつかの場合、ペンダントアセトアセテートがシェル中で濃縮される時特により良い塗膜をもたらす。
【００４３】
用語
以下の略称はこれらの実施例で用いられ、この用語で掲げる意義を持つものと理解されるべきである。これらの実施例でのパーセントは、特に断わらない限り重量パーセントである。
ＡＡＥＭ−アセトアセトキシエチルメタアクリレート
Ｃｏｍｐ−比較
ＤＥＡＰ−ジエトキシアセトフェノン
ＩＴＸ−イソプロピルチオキサントン
ＭＥＫ−メチルエチルケトン
ＳＦ−可溶フラクション
ＳＲ−膨張率
ＴＭＰＴＡｃＡｃ−トリメチロールプロパントリスアセトアセテート
ｍｌ−ミリリットル
ｇ−グラム
ｅｑ．−当量
【００４４】
実施例
テスト手順
以下のテスト手順を用い以下の実施例での報告データを得た。
重量決定によるフィルム可溶フラクション及び膨張率
薄いフィルムをガラススライド上に落とし、そのフィルムの一部を切断し、ガラススライドから取り除いた。サンプルの重さを測り、その後アセトンの容器中で一晩浸けた。アセトン溶液をろ過した。溶媒混合物をオーブン中で１５０℃、３０分間蒸発し、残渣の重量を測った。可溶フラクションをデイビジョン（ｄｉｖｉｓｉｏｎ）により決定した。残りのアセトン浸漬フィルムも重量を測定し、膨張率をオリジナルのフィルム重量から可溶フラクションの重量の差に対するアセトン膨張フィルムの比を決定することにより計算した。
【００４５】
容量的決定によるフィルム膨張率
薄いフィルムをガラススライド上に落とし、フィルムの一部を切断し、ガラススライドから除去した（ガラススライドを温水中で数分間浸漬することはフィルム除去を目的とする）。フィルムサンプルを２方向で測定した（長さ及び巾）。サンプルをその後メチルエチルケトン中に１５分間浸たし、再び測定した。各寸法での増加を平均して直線膨張の平均数値を得て、結果をその後３乗して容量的膨張率を得た。
【００４６】
プリント耐性
薄いフィルムを黒いビニルシート上に落とし、周囲温度で保存（ｃｕｒｅ）した。チーズクロスの層をフィルム上に置き、約１平方インチの表面積のゴム栓でカバーした。１ｋｇの重りを栓の頭部に置いた。得られたテストサンプルをその後オーブン中に報告した時間報告した温度（普通２時間６０℃）で置き、その後冷却した。その後、チーズクロスの除去の観察された容易さとフィルムのインプリントの深さに従って、プリントを１から１０（ベスト）のスケールでレートした。
【００４７】
実施例１−屋外曝露でのＵＶ硬化−エナミン形成効果
ポリマー（Ｉ）を、５２５ｇの水、７．２８ｇのナトリウムドデシルベンゼンスルホネート（２３％溶液）、７２１ｇのブチルアクリレート、８２６ｇのメチルメタアクリレートおよび２０．４ｇメタアクリル酸を含むモノマー混合物から製造した。このモノマーエマルジョン混合物から、４９．１ｇを除去し、窒素下８５℃に加熱された１２６９ｇの水及び９．８４ｇのナトリウムドデシルベンゼンスルホネートを含むケトルに添加した。７８．８ｇの水に溶解した２．３６ｇナトリウムペルスルフェートを添加した。１０分後、残りのモノマーエマルジョンを徐々に２時間に亘って、５０ｇに溶解した１．４ｇのナトリウムペルスルフェートとともに添加した。２時間後、エマルジョンを６０℃に冷却し、１３ｇの水に溶解した１．０ｇのｔ−ブチルヒドロペルオキシドを添加し、その後１３ｇの水に溶解した０．５ｇのイソアスコルビン酸を添加した。ラテックスを周囲温度に冷却した。
【００４８】
同様の方法で、ポリマー（ＩＩ）を、５２５ｇの水、７．２８ｇのナトリウムドデシルベンゼンスルホネート（２３％溶液）、６８１．６ｇのブチルアクリレート、７８６．８ｇのメチルメタアクリレート、７８．４ｇのアセトアセトキシエチルメタアクリレート及び２０．４ｇのメタアクリル酸を含むモノマー混合物から製造した。
【００４９】
１００ｇのポリマーＩ部をアンモニアでｐＨ９．５に中和した。１００ｇのポリマーＩＩ部を水酸化ナトリウムで中和した。もうひとつの１００ｇのポリマーＩＩ部をアンモニアでｐＨ９．５に中和し、追加の０．５２ｇのアンモニアを添加して（アセトアセテートに基づいて１当量）、完全なエナミン形成を確保した。これらの３つのサンプルに０．６３ｇの非イオン性界面活性剤（Ｔｒｉｔｏｎ  Ｘ−４０５；ユニオンカーバイド）、４．４ｇのプロピレングリコール、４．４ｇのジイソプロピルアジペート及び１．１ｇの１０％ウレタンモデファイアの水性溶液（ＱＲ−７０８；ローム  アンド  ハース）から成る事前混合物を添加した。この処方された混合物を２４時間平衡化し、その後ガラスプレート上に適用して３−４ミル厚コーティングを得た。１セットのフィルムを屋外に完全な太陽光線下７日置き、他のセットを暗いキャビネットに置いた。メチルエチルケトン中のフィルム膨張率を得た。
【００５０】
【表１】
0003611587.tif 000007
【００５１】
本発明によるフィルム３は比較実施例１及び２と比較してより良い硬化を示す。
実施例２−屋外曝露によるＵＶ硬化−ＡＡＥＭレベルの効果
ポリマーＩ（実施例１）と同様な手順で、ポリマーＩＩＩ  を、５２５ｇの水、７．２８ｇのナトリウムドデシルベンゼンスルホネート（２３％溶液）、７２１ｇのブチルアクリレート、８２６ｇのメチルメタアクリレート、２０．４ｇのメタアクリル酸及び３．１３ｇのｎ−ドデシルメルカプタンを含むモノマー混合物から製造した。
同様の手順で、ポリマー（ＩＶ）を、５２５ｇの水、７．２８ｇのナトリウムドデシルベンゼンスルホネート（２３％溶液）、６８１．６ｇのブチルアクリレート、７８６．８ｇのメチルメタアクリレート、７８．４ｇのアセトアセトキシエチルメタアクリレート、２０．４ｇのメタアクリル酸及び３．１３ｇのｎ−ドデシルメルカプタンを含むモノマー混合物から製造した。
【００５２】
同様の手順で、ポリマー（Ｖ）を、５２５ｇの水、７．２８ｇのナトリウムドデシルベンゼンスルホネート（２３％溶液）、６４２．６ｇのブチルアクリレート、７４６．６ｇのメチルメタアクリレート、１５６．７ｇのアセトアセトキシエチルメタアクリレート、２０．４ｇのメタアクリル酸及び３．１３ｇのｎ−ドデシルメルカプタンを含むモノマー混合物から製造した。
各ポリマーの１００ｇ部をアンモニアでｐＨ９．５に中和し、追加の０．５２ｇのアンモニアを添加して（アセトアセテートに基づいて１当量）完全なエナミン形成を確保した。３つのサンプル全部に、０．３２ｇの非イオン性界面活性剤（Ｔｒｉｔｏｎ  Ｘ−４０５；ユニオンカーバイド）、４．４ｇのプロピレングリコール、４．４ｇのコアレセント（ｃｏａｌｅｓｃｅｎｔ）（Ｔｅｘａｎｏｌ）及び１．１ｇのウレタンレオロジーモディファイア（ＱＲ−７０８；ローム
アンド  ハース）の１０％水性溶液から成る事前混合物を添加した。この処方された混合物を２４時間平衡化して、その後コーティングをガラスプレート上に施して３−４ミル厚コーティングを得た。フィルムを屋外に完全な太陽光線下１２日間置いた。メチルエチルケトン中のフィルム膨張率を得た。
【００５３】
【表２】
0003611587.tif 000008
【００５４】
本発明によるフィルム５及び６は、比較実施例４よりも良好な硬化を示す。エナミンの高レベルとともに硬化は改良する（フィルム６はフィルム５より良好）。
実施例３−中和サンプルとの硬化率比較
ポリマー（ＶＩ）を、５０１．７ｇの水、４５．７４ｇのナトリウムドデシルベンゼンスルホネート（２３％溶液）、７４．７ｇのアセトアセトキシエチルメタアクリレート、７０９．７ｇのブチルアクリレート、６９０．２ｇのメチルメタアクリレート、１９．４ｇのメタアクリル酸及び２．９９％のｎ−ドデシルメルカプタンを含むモノマー混合物から製造した。このモノマーエマルジョン混合物から、４７．２ｇを除去し、窒素雰囲気下８５℃に加熱にされた１３１７．９ｇの水と２２．０４ｇのナトリウムドデシルベンゼンスルホネートを含むケトルに添加した。５０ｇの水に溶解した２．２６ｇのナトリウムペルスルフェートのイニシエーターチャージを添加した。１０分後、残りのモノマーエマルジョンを徐々に３時間に亘って５０ｇの水に溶解した１．１３ｇのナトリウムペルスルフェートとともに添加した。この３時間の後、エマルジョンを６０℃に冷却し、１２．５ｇの水に溶解した０．７ｇのｔ−ブチルヒドロペルオキシド、１２．５ｇの水に溶解した１．０３ｇイソアスコルビン酸を溶解した。ラテックスを周囲温度まで冷却した。
【００５５】
同様の手順を用いて、ポリマー（ＶＩＩ  ）を、５０１．７ｇの水、４５．７４ｇのナトリウムドデシルベンゼンスルホネート（２３％溶液）、１４９．４ｇのアセトアセトキシエチルメタアクリレート、６７２．３ｇのブチルアクリレート、６５２．９ｇのメチルメタアクリレート、１９．４ｇのメタアクリル酸及び２．９９ｇのｎ−ドデシルメルカプタンを含むモノマー混合物から製造した。
【００５６】
各ポリマーの１００ｇ部を水酸化ナトリウムでｐＨ９．５に中和した。他の１００ｇ部をアンモニアで、ｐＨ８．５若しくは９．０又は９．５に中和した。最後の１００ｇ部をｐＨ９．５に中和し、連続的に再調整して２４時間に亘ってｐＨ９．５に維持した。これらの部分を、４ｇのプロピレングリコール及びウレタンレオロジーの１０％水性溶液１ｇ（ＱＲ−７０８；ローム  アンド  ハース）から成る事前混合物を添加した。２４時間平衡期間後、溶液のｐＨを得て、フィルムをガラススライド上に施こし、２時間空気乾燥して、１−２ミル厚コーティングを得た。フィルムを種々の期間、明るい箱中のフィルムの上１６インチに並べた８ＵＶＡ−３４０バルブ（Ｑ−Ｐａｎｅｌ  Ｃｏ）により供給された紫外線照射にさらした。箱中のトータルの照射レベルは４．７ジュール／ｃｍ２  ／時間である。曝露フィルムのフィルム膨張率をメチルエチルケトン中で測定した。
【００５７】
【表３】
0003611587.tif 000009
【００５８】
注）ｎｅｕｔ．は中和ｐＨ；ｅｑｕｉｌ．は平衡ｐＨ；ｄは溶解；ｘは軽い架橋本発明によるフィルム１１と１６は、アセトアセテート官能性ポリマー（フィルム７及び１２）及び種々のｐＨ値に中和されたポリマー（フィルム８、９、１０、１３、１４、１５）よりもより速い硬化速度を示す。
【００５９】
実施例４−ＵＶ硬化速度に対する種々のエナミン効果
実施例３のポリマーＶＩを１００ｇ部分に分け、以下の表に掲げたアミンにより中和した。アセトアセテートに基づいて追加の１当量のアミンを添加し、４ｇのプロピレングリコール及び１ｇのウレタンレオロジーモディファイアーの１０％水性溶液（ＱＲ−７０８；ローム  アンド  ハース）から成る事前混合物を添加した。２４時間平衡期間後、フィルムをガラススライドに施し、空気乾燥して１−２ミル厚コーティングを得た。１セットのフィルムをダークオーブン中で６０℃１６８時間加熱した。もうひとつのセットのフィルムを明るい箱中のフィルム上１６インチに並べた８ＵＶＡ−３４０バルブ（Ｑ−Ｐａｎｅｌ  Ｃｏ）によって提供された紫外線に種々の時間曝露した。曝露及び非曝露フィルムのフィルム膨張率をメチルエチルケトン中で測定した。
【００６０】
【表４】
0003611587.tif 000010
【００６１】
注）ｇｅｌは、非常に軽く架橋、ｄｉｓは、溶解
一級アミンから製造したエナミン（フィルム１９、２０及び２１）は、アンモニアを用いるエナミン（フィルム１８）よりも、より速く硬化した。比較例１７のアセトアセテート官能性ポリマーは、もっとも遅く硬化する。
【００６２】
実施例５−エナミン効果、アミンの揮発性
ポリマーＶＩ（実施例３）の１００ｇ部を水酸化ナトリウムによりｐＨ９．５に中和した。もうひとつの１００ｇ部をアンモニアでｐＨ９．５に中和し、追加の０．４７ｇのアンモニアをアセトアセテートの完全なエナミン形成のために添加した。最後の１００ｇ部をエタノールアミンでｐＨ９．５に中和し、追加の０．５７ｇのエタノールアミンをアセトアセテートの完全なエナミン形成のために添加した。これらの部分に、４ｇのプロピレングリコール及び１ｇのウレタンレオロジーモディファイアー（ＱＲ−７０８；ローム  アンド  ハース）の１０％溶液から成る事前混合物を添加した。２４時間平衡後、フィルムをガラススライドに施し、空気乾燥して１−２ミル厚コーティングを得た。１セットのフィルムを暗いオーブン中で６０℃１６８時間加熱した。もうひとつのセットのフィルムを明るい箱中のフィルムの上１６インチに並べた８ＵＶＡ−３４０バルブ（Ｑ−Ｐａｎｅｌ  Ｃｏ）により提供された紫外線に種々の時間曝露した。最後のセットのフィルムを６０℃オーブン中で２４時間加熱し、その後紫外線に曝露した。箱中のトータルの照射は４．７ジュール／ｃｍ２  ／時間である。曝露及び非曝露フィルムのフィルム膨張率をメチルエチルケトン中で測定した。
【００６３】
【表５】
0003611587.tif 000011
【００６４】
注）ｇｅｌは、軽い架橋
アンモニアからのエナミンによる熱付与フィルム２６の硬化速度は空気乾燥フィルム２３よりもゆっくりしており、エナミン形成の可逆性及びフィルムからのアンモニアの連続した揮発性を示している。エタノールアミンを用いて製造したエナミン官能性ポリマーを含む同様のフィルムのシリーズはこの行動を示さない（フィルム２７及び２４）。比較実施例２２及び２５は、ほとんど硬化しない。
【００６５】
実施例６−ＵＶＡ−３４０光ボックス中のフォトイニシエーターの効果
実施例３のポリマーＶＩと同様な手順で、ポリマーＶＩＩＩを、５０１．７ｇの水、４５．７４ｇのナトリウムドデシルベンゼンスルホネート（２３％溶液）、７４７ｇのブチルアクリレート、７２７．６ｇのメチルメタアクリレート、１９．４ｇのメタアクリル酸及び２．９９ｇのｎ−ドデシルメルカプタンを含むモノマー混合物から製造した。
実施例５からのフィルム２２、２３及び２４に同様な処方を、以下の表に掲げた１重量％（０．４ｇ）のフォトイニシエーターを添加して製造した。比較実施例をポリマーＶＩを用いる同様な処方から製造した。実施例５に同様な方法でフィルムを硬化した。
【００６６】
【表６】
0003611587.tif 000012
【００６７】
注）ｄｉｓは溶解、硬化せず、ｇｅｌは、軽く架橋
フィルム３１−３６でのフォトイニシエーターの添加は、フォトイニシエーター（フィルム２８−３０）なしのフィルムよりも速く硬化することを示している。非−官能性ポリマー中の比較実施例３７−３９は、より小さい硬化速度を示す。エナミンのタイプにより硬化速度が依存していることはこの場合でも正しい。
【００６８】
実施例７−ＵＶプロセッサー及び光ボックス中でのフォトイニシエーターの効果
ポリマー（ＩＸ）を、９０５ｇの水、３６．５ｇのナトリウムドデシルベンゼンスルホネート（２３％溶液）、２０６．８ｇのアセトアセトキシエチルメタアクリレート、１０３４ｇのブチルアクリレート、７９６．２ｇのメチルメタアクリレート、３１ｇのメタアクリル酸及び２．０７ｇのｎ−ドデシルメルカプタンを含むモノマー混合物から製造した。このモノマーエマルジョン混合物から、３０ｇを除去し、窒素下８５℃に加熱した１２７８ｇの水及び０．４６ｇのナトリウムドデシルベンゼンスルホネートの混合物を含むケトルに添加した。５０ｇの水に溶解した３．６ｇのナトリウムペルスルフェートのイニシエーターチャージを添加した。１０分後、４３．２ｇの水に溶解した７．２ｇの炭酸ナトリウムを５分間に亘って添加した。その後、残りのモノマーエマルジョンを、５０ｇの水に溶解した３．６ｇのナトリウムペルスルフェートとともに、２時間に亘って添加した。この２時間の後、エマルジョンを６０℃に冷却し、１０ｇの水に溶解した０．５ｇのｔ−ブチルヒドロペルオキシドを添加し、その後１０ｇの水に溶解した０．２５ｇのイソアスコルビン酸を添加した。ｔ−ブチルヒドロペルオキシド及びイソアスコルビン酸の添加を１５分後繰り返した。ラテックスを周囲温度に冷却した。
【００６９】
アリコート（５０ｇ）をエタノールアミンでｐＨ９．５に中和した。追加の０．６４ｇのエタノールアミンを各アリコートに添加し、アセトアセテートの完全なエナミン形成を行った。これらのアリコートに、２．２５ｇのプロピレングリコール、２．２５ｇのジイソプロピルアジペート、０．４ｇの非イオン性界面活性剤（Ｔｒｉｔｏｎ Ｘ−４０５；ユニオンカーバイド）、２ｇの水、０．５６ｇのウレタンレオロジーモディファイア（ＱＲ−７０８；ローム アンド ハース）の１０％水溶液及び以下の表に掲げたフォトイニシエーター（１重量％レベルで０．２２５ｇ、２重量％レベルで０．４５ｇ）から成る事前混合物を添加した。２４時間平衡期間後、フィルムをガラススライドに施し、空気乾燥して１−２ミル厚の塗膜を得た。
【００７０】
１セットの塗膜を、高くセットされた２つの中圧水銀蒸気アークランプ（２００ワット／インチ）を備えたＡｅｔｅｋ Ｍｏｄｅｌ ＱＣ１２０２紫外線プロセッサを用いて、１分間２０フィートの線速度で硬化した。これらのセッティングの際、フィルムは機械から各パスにより約１．８−２ジュール／ｃｍ2 の照射を受けた。他のセットを４．７ジュール／ｃｍ2 ／時間の照射速度で特定の時間ライトボックス中で８ＵＶＡ−３４０下硬化した。フィルム膨張率をメチルエチルケトン中で決定した。
【００７１】
【表７】
0003611587.tif 000013
【００７２】
注）ｇｅｌは非常に軽く架橋
Ｄａｒｏｃｕｒ  １１７３はＥＭ  Ｃｈｅｍｉｃａｌｓの製品
フォトイニシエーターを含むフィルム４１−４８及び５０−５７は、フォトイニシエーターを含まないフィルム４０及び４９と比較して改良された硬化を示す。より高いフォトイニシエーターレベル（フィルム４４−４８及び５４−５７）は、より低いレベル（フィルム４１−４４及び５０−５３）に対して改良された硬化を示す。
【００７３】
実施例８−ＵＶプロセッサを用いるＡＡＥＭレベルエナミンの効果
ポリマー（Ｘ）を、４３０ｇの水、１３．４ｇのナトリウムラウリルスルフェートスルホネート（２８％溶液）、５．７ｇのアニオン性界面活性剤（Ａｅｒｏｓｏｌ  Ａ−１０３；アメリカンサイアナミド）、７．５ｇのイタコン酸、及び７４２．５ｇのメチルアクリレートを含んだモノマー混合物から製造した。このモノマーエマルジョン混合物から、５９１ｇを除去し、７２９．４ｇの水、１３．４ｇのナトリウムラウリルスルフェートスルホネート（２８％溶液）の混合物を含むケトルに添加した。ＦｅＳＯ４  ・７Ｈ２  Ｏの０．１５％水溶液１０．０ｇ及び５ｇの水に溶解した０．２２５ｇアンモニウムペルスルフェートを添加した。数分後、５ｇの水に溶解した０．２２５ｇのナトリウムホルムアルデヒドスルホキシレート及び０．１５ｇのナトリウムスルホキシレートを添加した。１．５時間後、残りのモノマーエマルジョンを添加し、ひき続き５ｇの水に溶解した０．２２５ｇのアンモニウムペルスルフェートを添加した。数分後、５ｇの水に溶解した０．２２５ｇのナトリウムホルムアルデヒドスルホキシレート及び０．０５ｇのナトリウムスルホキシレートを添加した。１．５時間後、２．５ｇの水に溶解した０．５ｇのｔ−ブチルヒドロペルオキシドを添加し、その後５ｇの水に溶解した０．２５ｇのナトリウムホルムアルデヒドスルホキシレートを添加した。ラテックスを周囲温度に冷却した。
【００７４】
同様の手法を用いて、ポリマーＸＩを４３０ｇの水、１３．４ｇのナトリウムラウリルスルフェート（２８％溶液）、５．７ｇのアニオン性界面活性剤（Ａｅｒｏｓｏｌ  Ａ−１０３；アメリカンサイアナミド）、１１２．５ｇのアセトアセトキシエチルメタアクリレート、７．５ｇのイタコン酸及び６３０ｇのメチルアクリレートを含むモノマー混合物から製造した。更に、ナトリウムペルスルフェートをアンモニウムペルスルフェートの代りに使用した。
同様の手法を用いて、ポリマーＸＩＩ  を、４３０ｇの水、１３．４ｇのナトリウムラウリルスルフェートスルホネート（２８％溶液）、５．７ｇのアニオン性界面活性剤（Ａｅｒｏｓｏｌ  Ａ−１０；アメリカンサイアナミド）、２２５ｇのアセトアセトキシエチルメタアクリレート、７．５ｇイタコン酸及び５１７．５ｇのメチルアクリレートを含むモノマー混合物から製造した。更に、ナトリウムペルスルフェートをアンモニウムペルスルフェートの代りに使用した。
【００７５】
ポリマーＸＩＩＩを、５０９．２ｇの水、２３．１ｇのアニオン性界面活性剤（Ａｌｉｐａｌ  ＣＯ−４３６）、１５４４ｇのアセトアセトキシエチルメタアクリレート、２３．５ｇのメタアクリル酸及び３．１ｇのｎ−ドデシルメルカプタンを含んだモノマー混合物から製造した。このモノマーエマルジョン混合物から、４９．１ｇを除去し、１２７４．７ｇの水及び窒素化６０℃に加熱された３．８９ｇのアニオン性界面活性剤（Ａｌｉｐａｌ  ＣＯ−４３６）の混合物を含むケトルに添加した。１０ｇの水に溶解した１５ｍｇのＦｅＳＯ４  ・７Ｈ２  Ｏのイニシエーターチャージ、その後１０ｇの水に溶解した５．８ｇのｔ−ブチルヒドロペルオキシド及び１０ｇの水に溶解した４．０ｇのイソアスコルビン酸を添加した。１５分後、残りのモノマーエマルジョンを、５０ｇの水に溶解した５．８ｇのｔ−ブチルヒドロペルオキシド及び５０ｇの水に溶解した４．０ｇのイソアスコルビン酸とともに２．５時間に亘って徐々に添加した。この２．５時間の後、１０ｇの水に溶解した０．２ｇのｔ−ブチルヒドロペルオキシドを、その後、１０ｇの水に溶解した０．７ｇのイソアスコルビン酸を添加した。ラテックスを周囲温度に冷却した。
【００７６】
各ラテックスのアリコート（１０ｇ）を以下の表に掲げた塩基によりｐＨ９．５に中和した。追加の塩基を、指示する量添加して、アセトアセテートの完全のエナミン形成を行なった。０．４ｇのプロピレングリコール、ウレタンレオロジーモディファイアー（ＱＲ−７０８；ローム アンド ハース）の１０％水溶液０．１ｇから成る事前混合物を各アリコートに添加した。追加の１０ｇの水をポリマーXIII（９８．５ＡＡＥＭ）を含むフィルムに添加した。２４時間平衡後、フィルムをガラススライドに乗せ、空気乾燥して１−２ミル厚の塗膜を得た。これらのフィルムを高にセットされた２つの中圧水銀蒸気アークランプを備えたＡｅｔｅｋ Ｍｏｄｅｌ ＱＣ−１２０２紫外線プロセッサ（２００ワット／インチ）を１パスで、１分間当り２０フィートの線速度で硬化した。これらのセッティングの際、フィルムは約１．８−２ジュール／ｃｍ2 の照射を受けた。
【００７７】
【表８】
0003611587.tif 000014
【００７８】
ＡＡＥＭの高いレベルは、より速い速度で硬化する。エタノールアミン及びアンモニアにより作ったエナミンは比較実施例５８、６１、６４及び６７よりも速く硬化する。
実施例９−ポリマーＸＩＶ  及びＸＶの製造
ポリマーＸＩＶ  を、５２５ｇの水、７．３ｇのナトリウムドデシルベンゼンスルホネート（２３％溶液）、７２１ｇのブチルアクリレート、８２６ｇのメチルメタアクリレート及び２０．４ｇのメタアクリル酸を含んだモノマー混合物から製造した。このモノマー混合物から、４９．１ｇを除去し、窒素下で９０℃に加熱した１２００ｇの水及び９．８ｇのナトリウムドデシルベンゼンスルホネート（２３％溶液）の混合物を含むケトルに添加した（そして１０ｇの水でリンスした）。８０ｇの水に溶解した２．４ｇのナトリウムペルスルフェートをその後ケトルに添加した。２０分後、残りのモノマーエマルジョンを８５℃で２時間に亘ってケトルに徐々に添加した。５０ｇの水に溶解した１．４ｇのナトリウムペルスルフェートの同時供給をその期間ケトルに徐々に添加した。モノマーエマルジョン供給を完了した時、２９ｇの水を添加し、バッチを８５℃に３０分間維持し、その後６０℃に冷却した。６０℃で、１３ｇの水に溶解した１ｇのｔ−ブチルヒドロペルオキシド（７０％溶解）をケトルに添加し、ひき続き、１３ｇの水に溶解した０．５ｇのイソアスコルビン酸を添加した。このバッチを１５分間維持し、その後周囲温度に冷却した。
【００７９】
ポリマーＸＶを、ポリマーＸＩＶ  の方法に従って、５２５ｇの水、７．３ｇのナトリウムドデシルベンゼンスルホネート（２３％溶液）、６２４．６ｇのブチルアクリレート、７４７．６ｇのメチルメタアクリレート、１５６．７ｇのアセトアセトキシエチルメタアクリレート及び２０．４ｇのメタアクリル酸を含んだモノマー混合物により製造した。
【００８０】
実施例１０−ポリマーＸＶＩ  及びＸＶＩＩの製造
ポリマーＸＶＩ  を、５２５ｇの水、１１．２ｇのナトリウムラウリルスルフェート（２８％溶液）、５７９．９ｇのブチルアクリレート、９５６．２ｇのメチルメタアクリレート、及び３１．３ｇのメタアクリル酸を含んだモノマー混合物から製造した。２０ｇの水に溶解した４．７ｇのアンモニウムビガギネートの混合物を、窒素下８５℃に加熱した１２００ｇの水及び１１．２ｇのナトリウムラウリルスルフェート（２８％溶液）の混合物を含むケトルに仕込んだ。その後、８４．１ｇのモノマー混合物をケトルに添加し（そして、１０ｇの水でリンスした）。その後、８０ｇの水に溶解した２．４ｇのアンモニウムペルスルフェートをケトルに添加した。１０分後、残りのモノマーエマルジョンを８５℃で２時間に亘ってケトルに徐々に添加した。又、５０ｇの水に溶解した１．４ｇのアンモニウムペルスルフェートをこの期間と同じ時間に亘って徐々にケトルに添加した。このモノマーエマルジョン供給が完了した後、タンクを３９ｇの水でケトルにリンスした。この供給が完了した時、バッチを８５℃３０分間維持し、その後６０℃に冷却した。６０℃で、１３ｇの水に溶解した１ｇのｔ−ブチルヒドロペルオキシド（７０％溶液）をケトルに添加し、ひき続き１３ｇの水に溶解した０．５ｇのイソアスコルビン酸を添加した。バッチを１５分間維持し、その後周囲温度に冷却した。
【００８１】
ポリマーＸＶＩＩを、ポリマーＸＶＩ  の方法に従って、５２５ｇの水、１１．２ｇのナトリウムラウリルスルフェート（２８％溶液）、４８５．９ｇのブチルアクリレート、８９３．５ｇのメチルメタアクリレート、１５６．７ｇのアセトアセトキシエチルメタアクリレート及び３１．３ｇのメタアクリル酸を含んだモノマー混合物から製造した。
【００８２】
実施例１１−エクステリアコーティングの製造、耐久テスト（全ての量は、ｇ）ペイントに処方する前に、ポリマーを濃縮アンモニアによってｐＨ９．５−１０に中和した。３日間平衡後、ｐＨを再度測定し、ペイントのｐＨを少くとも９．５とした。
【００８３】
【表９】
0003611587.tif 000015
【００８４】
各ペイントをＢＯＮＤＥＲＩＴＥ１０００アイアンホスフェート−処理スチール上に塗り、２ミル厚の乾燥フィルムとし、１週間空気乾燥した。
実施例１２−コーティングの耐性
実施例１１で製造した空気乾燥フィルムをＱＵＶ−Ｂテスターに置き、加速ベースで屋外曝露をシュミレートすると考えられる照射を行った。曝露による塗膜の光沢の最小損失は塗膜の増加する耐久性若しくはより良い耐候性の目安である。
【００８５】
【表１０】
0003611587.tif 000016